FR 3057572 A1 20180420 FR 1660125 A 20161019 1 Utilisation d'un polyamide semi-aromatique dans un mélange de polyamide aliphatique comprenant des fibres de verre à section circulaire pour limiter le gauchissement La présente invention concerne l'utilisation d'un polyamide semi-aromatique, en particulier un polyamide MXDZ dans un mélange de polyamide aliphatique, notamment semi-cristallin, comprenant des fibres de verre à section circulaire, pour limiter le gauchissement de la composition obtenue. Elle concerne également la composition obtenue avec le polyamide semi-aromatique et le mélange de polyamide aliphatique comprenant des fibres de verre à section circulaire et son utilisation pour constituer une structure monocouche ou au moins une couche d'une structure multicouche, notamment dans le domaine électrique et/ou de l'électronique (E/E). De nombreuses applications dans le domaine E/E demandent des matériaux très rigides (coque de téléphone, pièce ordinateur...). La rigidité est d'autant plus importante que la tendance marché va vers une diminution du poids des équipements électroniques et donc vers une réduction des épaisseurs des pièces. Toutefois, la réalisation de pièces de faible épaisseur amène d'autres problématiques : aptitude à être injectées, en particulier matériaux suffisamment fluides pour remplir complètement le moule et surtout respect de la stabilité des pièces (absence de gauchissement : problématique majeure avec ces matériaux rigides obtenus par addition des fibres de verre). Dans ces applications, les polyamides (PA) rigides (module > 12GPa) trouvent une grande place. Mais dès lors que le taux de fibres est supérieur à 30%, l'utilisation de fibres à section transversale non circulaire ou plate (FF) est la solution retenue pour satisfaire l'ensemble du cahier des charges, et en particulier pour ne plus avoir de gauchissement des pièces fines injectées. Ainsi, la demande EP2789591, au paragraphe [0003], indique que les fibres de verre à section transversale non circulaire permettent d'améliorer les propriétés mécaniques, la précision dimensionnelle et le gauchissement de résines renforcées avec lesdites fibres de verre à section non circulaire. Ceci est dû, selon cette demande, pour ce qui concerne l'amélioration des propriétés mécaniques, au fait que les fibres de verre à section non circulaire ont une surface de contact supérieure à celle des fibres à section circulaire. S'agissant de l'amélioration de la précision dimensionnelle et le gauchissement, ceci est dû, toujours selon la demande EP2789591, au fait que les fibres de verre à section non circulaire s'orientent moins dans le sens de l'écoulement 3057572 2 que les fibres de verre à section circulaire et tendent par conséquent à être plus orientées de manière bidimensionnelle que les fibres de verre à section circulaire dans la pièce injectée. De même, la demande US 2011/0105655 décrit des compositions présentant une 5 faible distorsion lors du moulage et constituées de 25 à 72% en poids d'un polyamide, de 20 à 65% en poids fibres de verre à section plate de ratio L/D de 2 à 8, et de 8 à 25% en poids d'un agent ignifugeant (L représentant la longueur de la fibre et D le diamètre d'une section transversale de ladite fibre). Le polyamide utilisé est un mélange de 55-90% en poids d'un polyamide aliphatique et de 10 à 45% en poids d'un 10 autre polyamide qui peut être MXD6 par rapport à la somme totale des polyamides. Egalement, la demande US 2010/279111 décrit des compositions présentant aussi une faible distorsion lors du moulage constituées de 30 à 80% en poids d'un polyamide et de 20 à 70% de fibres de verre longues à section plate de ratio L/D de 2 à 8. Le polyamide utilisé est soit un mélange de 55 à 85% en poids d'un polyamide aliphatique 15 et de 15 à 45% en poids d'un polyamide qui peut être MXD6 par rapport à la somme totale des polyamides, soit un mélange de 55 à 85% en poids d'un polyamide aliphatique et de 15 à 45% en poids d'un copolyamide comprenant un ou plusieurs polyamides, par exemple MXDI ou MXD6 et au moins un autre polyamide choisi parmi PA 66, 610, 6 et 12, par rapport à la somme totale des polyamides. 20 Le brevet JP5523520 décrit quant à lui des granules de polyamide ayant des propriétés électriques et de résistance à la déformation. Les granules sont constitués de 5-40 parts en poids d'un agent ignifugeant, de 5-200 parts en poids d'une fibre de verre à section plate avec un ratio L/D d'au moins 2,3 et de 0-40 parts en poids d'un polyamide qui peut être un mélange de polyamide 25 aliphatique avec un polyamide semi-aromatique tel que MXD10. Néanmoins, l'utilisation de fibres de verre à section plate par rapport aux fibres de verre à section circulaire engendre un surcoût non négligeable. De plus les fournisseurs de fibres de verre à section plate sont beaucoup moins nombreux que les fournisseurs de fibre de verre à section circulaire. Ces deux aspects sont essentiels 30 dans la cadre de la production industrielle de résines renforcées en fibres de verre. Il est donc nécessaire de pouvoir disposer de compositions utilisant des fibres de verres à section circulaire, permettant ainsi de limiter le coût de la dite composition et de s'assurer d'un approvisionnement pérenne en fibres de verre à section circulaire tout en limitant l'inconvénient de celles-ci, à savoir notamment le gauchissement lors 35 de la mise en oeuvre des compositions. 3057572 3 Ces différents problèmes ont été résolus par un alliage spécifique de MXDZ avec un mélange de polyamide aliphatique et de fibres de verre à section circulaire. Le terme « alliage » signifie ici un mélange. Les inventeurs ont en effet trouvé de manière inattendue que l'ajout d'un polyamide 5 MXDZ dans un mélange de polyamide aliphatique, en particulier semi-cristallin comprenant des fibres de verre à section circulaire permettait de limiter le gauchissement de la composition lors de la mise en oeuvre en particulier par injection ou moulage par compression de la composition, gauchissement qui se produit lorsque le mélange et la fibre de verre sont mis en oeuvre sans le polyamide MXDZ. 10 Un autre avantage des compositions de MXDZ dans un mélange de polyamide aliphatique et de fibres de verre à section circulaire est de présenter des propriétés mécaniques, en particulier d'allongement à la rupture supérieur, notamment de 30%, par rapport à une composition avec des fibres de verre à section plate. La présente invention concerne donc l'utilisation d'au moins un polyamide MXDZ, 15 obtenu à partir de la polycondensation de la meta-xylylène diamine (MXD), avec un acide dicarboxylique aliphatique (Z) en C6 à 018, en particulier en C6 à 012, dans un mélange comprenant au moins un polyamide aliphatique A obtenu à partir de la polycondensation d'un motif choisi parmi : - un lactame en C6 à 012, 20 - un aminoacide en C6 à 012, et - un motif XY obtenu à partir de la polycondensation d'une diamine aliphatique (X) en C4 à 018, en particulier en C4 à 012, et un acide dicarboxylique aliphatique (Y) en C6 à 018, en particulier en C6 à 012, des fibres de verre à section circulaire et optionnellement au moins un modifiant choc 25 et/ou au moins un additif, ledit au moins un polyamide MXDZ et ledit mélange constituant une composition, et le rapport en poids MXDZ/A étant compris de 0,11 à 0,83, en particulier de 0,11 à 0,66, pour limiter le gauchissement de ladite composition lors de sa mise en oeuvre, en particulier par injection ou moulage par compression. 30 L'expression « limiter le gauchissement » signifie que le gauchissement est inférieur à 2mm, en particulier inférieur à 1 mm tel que déterminé sur des plaques de 100*100*1 MM3 . Le gauchissement peut être totalement supprimé mais en règle générale, il est inférieur à 2mm, en particulier inférieur à 1 mm. 3057572 4 La meta-xylylène diamine (MXD, numéro CAS 1477-55-0) peut être utilisée seule ou en mélange avec de la para-xylylène diamine (PXD, numéro CAS 539-48-0), mais dans ce dernier cas, et dans toute la description, la MXD doit être majoritaire par rapport à la PXD. 5 Avantageusement, la MXD est utilisée seule. L'acide dicarboxylique aliphatique (Z) en C6 à C18 peut être choisi parmi l'acide adipique, l'acide subérique, l'acide azélaïque, l'acide sébacique, l'acide undécanedioïque, l'acide dodécanedioïque, l'acide brassylique, l'acide tétradécanedioïque, l'acide pentadécanedioïque, l'acide hexadécanedioïque, l'acide 10 octadécanedioïque. L'acide dicarboxylique aliphatique (Z) n'est pas un mélange d'acides dicarboxyliques aliphatique en C6 à C18 ci-dessus défini et le MXDZ correspond donc à un homopolyamide. Néanmoins, MXDZ peut correspondre à un mélange de MXDZ. Avantageusement, l'acide dicarboxylique aliphatique (Z) en C6 à C12 peut être choisi 15 parmi l'acide adipique, l'acide subérique, l'acide azélaïque, l'acide sébacique, l'acide undécanedioïque, l'acide dodécanedioïque. L'expression « polyamide aliphatique » signifie un homopolyamide, à l'exclusion d'un copolyamide. Il est bien entendu qu'il peut s'agir d'un mélange de polyamides aliphatiques. Le polyamide aliphatique A est donc un homopolyamide. 20 La nomenclature utilisée pour définir les polyamides est décrite dans la norme ISO 1874-1:2011 "Plastiques - Matériaux polyamides (PA) pour moulage et extrusion Partie 1 : Désignation", notamment en page 3 (tableaux 1 et 2) et est bien connue de l'homme du métier. Lorsque le polyamide aliphatique A est obtenu à partir de la polycondensation d'un 25 lactame ledit lactame peut être choisi parmi la pyrrolidinone, la 2-pipéridinone, le caprolactame, l'énantholactame, le caprylolactame, le pelargolactame, le décanolactame, l'undécanolactame, et le lauryllactame, en particulier le lauryllactame. Lorsque le polyamide aliphatique A est obtenu à partir de la polycondensation d'un aminoacide, il peut être choisi parmi l'acide 9-aminononanoïque, l'acide 10- 30 aminodécandique, l'acide 10-aminoundécandique, l'acide 12-aminododécanoïque et l'acide 11-aminoundécandique ainsi que ses dérivés, notamment l'acide N-hepty1-11- aminoundécandique, en particulier l'acide 11-aminoundécandique. Lorsque le polyamide aliphatique A est obtenu à partir de la polycondensation d'un motif XY, la diamine (X) en C4 à C18 utilisée dans le polyamide XY est une diamine 35 linéaire ou ramifiée, et peut être en particulier choisi parmi la 1,4-butanediamine, 1,5- 3057572 5 pentaméthyldiamine, la 2-méthyl-1,5-pentanediamine, la 1,6-hexaméthylènediamine la 1,7-heptanediamine, la 1,8-octanediamine, la 1,9-nonanediamine, la 2-méthy1-1,8- octane-diamine, la 2,2,4-triméthylhexaméthylènediamine, la 2,4,4- triméthylhexaméthylènediamine, la 1,10-décanediamine, 1,11-undécanediamine, la 2- 5 buty1-2-éthy1-1,5-pentanediamine, la 1,12-dodécanediamine, la 1,13-tridécanediamine, la 1,14-tétradécanediamine, la 1,16-hexadécanediamine et la 1,18-octadécanediamine. Avantageusement, la diamine (X) utilisée est en C4 à 012, en particulier choisi parmi la 1,4-butanediamine, 1,5-pentaméthyldiamine, 2-méthy1-1,5-pentanediamine, la 1,6- hexaméthylènediamine la 1,7-heptanediamine, la 1,8-octanediamine, la 1,9- 10 nonanediamine, la 2-méthyl-1,8-octane-diamine, la 2,2,4- triméthylhexaméthylènediamine, la 2,4,4-triméthylhexaméthylènediamine, la 1,10- décanediamine, 1,11-undécanediamine, la 2-buty1-2-éthy1-1,5-pentanediamine, la 1,12- dodécanediamine. Avantageusement, la diamine (X) utilisée est en C6 à Cio, en particulier choisi parmi la 15 2-méthyl-1,5-pentanediamine, la 1,6-hexaméthylènediamine la 1,7-heptanediamine, la 1,8-octanediamine, la 1,9-nonanediamine, la 2-méthy1-1,8-octane-diamine, la 2,2,4- triméthylhexaméthylènediamine, la 2,4,4-triméthylhexaméthylènediamine, la 1,10- décanediamine. Lorsque le polyamide aliphatique A est obtenu à partir de la polycondensation d'un 20 motif XY (encore appelé polyamide XY), l'acide dicarboxylique aliphatique (Y) en C6 à 018, en particulier en C6 à 012, utilisé est tel que défini ci-dessus. Par fibre de verre au sens de l'invention, on entend toute fibre de verre, notamment telle que décrite par Frederick T. Wallenberger, James C. Watson and Hong Li, PPG industries Inc. (ASM Handbook, Vol 21 : composites (#06781G), 2001 ASM 25 International), à condition que la dite fibre soit à section circulaire. Avantageusement, lesdites fibres de verre présentent un diamètre compris de 4 pm à moins de 25 pm, de préférence de 4 à 15 pm et un ratio L/D (L représentant la longueur de la fibre et D le diamètre d'une section transversale de ladite fibre) inférieur à 2, en particulier inférieur à 1,5. 30 Avantageusement, le ratio LJD est égal à environ 1. Par l'expression « modifiant choc », il faut entendre un polymère à base polyoléfine présentant un module de flexion inférieur à 100 MPa mesuré à 23°C selon la norme ISO 178 :2010 et de Tg inférieure à 0°C (mesurée selon la norme 11357-2 au niveau du point d'inflexion du thermogramme DSC), en particulier une polyoléfine, couplée ou 35 non avec un Peba (polyether block amide) ayant un module de flexion 10 J/g, en particulier > 12 J/g ainsi qu'une température de transition vitreuse (Tg) tels que déterminés par DSC selon la norme ISO 11357-1 :2009 et ISO 11357-2 et 3 :2013, à une vitesse de chauffe de 20K/min. 15 Avantageusement, la proportion dudit au moins un polyamide MXDZ utilisé avec ledit mélange est comprise de 5 à 30% en poids, en particulier de 5 à 20% par rapport à la somme des constituants de ladite composition. Avantageusement, ladite composition constituée par l'utilisation dudit au moins un polyamide MXDZ avec ledit mélange comprend : 20 - de 5 à 30% en poids, en particulier de 5 à 20, de MXDZ - de 20 à 60% en poids, en particulier de 25 à 50% dudit au moins un polyamide aliphatique A, - de 30 à 75% en poids, en particulier de 40 à 65% en poids de fibres de verre à section circulaire, 25 - de 0 à 10% en poids d'au moins un modifiant choc, - de 0 à 2% en poids d'au moins un additif. La somme des proportions de chaque constituant de la composition étant égale à 100%. Avantageusement, ladite composition constituée ci-dessus est l'une des suivantes (les 30 pourcentages sont indiqués en poids) : N° COMPOSITION MXDZ Polyamide Fibres de verre aliphatique A 1 5-30% 20-60% 30-75% 2 5-30% 20-60% 40-65% 3 5-30% 25-50% 30-75% 3057572 8 4 5-30% 25-50% 40-65% 5 5-20% 20-60% 30-75% 6 5-20% 20-60% 40-65% 7 5-20% 25-50% 30-75% 8 5-20% 25-50% 40-65% La somme des constituants de chaque composition 1 à 8 est égale à 100%. Chacune des compositions 1 à 8 ci-dessus peut de plus comprendre au moins un modifiant choc jusqu'à 10% en poids, la somme des constituants étant égale à 100%. Chacune des compositions 1 à 8 ci-dessus peut de plus comprendre un additif jusqu'à 5 2% en poids, la somme des constituants étant égale à 100%. Chacune des compositions 1 à 8 ci-dessus peut de plus comprendre au moins un modifiant choc jusqu'à 10% en poids et au moins un additif jusqu'à 2% en poids, la somme des constituants étant égale à 100%. Avantageusement, le MXDZ utilisé avec ledit mélange ci-dessus défini pour constituer 10 l'une des compositions ci-dessus définies comprend du MXD10. Le MXD10 est donc en mélange avec au moins un autre MXDZ, Z étant un acide dicarboxylique en C6 à C18 tel que ci-dessus défini, notamment en proportion supérieure à 50% en poids par rapport à la somme totale des polyamides MXDZ. Avantageusement, le MXDZ utilisé avec ledit mélange ci-dessus défini pour constituer 15 l'une des compositions ci-dessus définies est constitué de MXD10 et de MXD6. Avantageusement, le MXDZ utilisé avec ledit mélange ci-dessus défini pour constituer l'une des compositions ci-dessus définies est constitué de MXD10. Avantageusement, le polyamide aliphatique A comprend un polyamide aliphatique obtenu à partir de la polycondensation d'un motif XY dont l'acide dicarboxylique (Y) est 20 de l'acide sébacique. Avantageusement, ledit polyamide aliphatique A obtenu à partir de la polycondensation d'un motif XY dont l'acide dicarboxylique (Y) est de l'acide sébacique est en proportion supérieure à 50% en poids par rapport au poids total des polyamides aliphatique A. Avantageusement, ledit polyamide aliphatique A obtenu à partir de la polycondensation 25 d'un motif XY correspond à un seul polyamide dont l'acide dicarboxylique (Y) est de l'acide sébacique. Avantageusement, le polyamide aliphatique A comprend un polyamide aliphatique obtenu à partir de la polycondensation d'un motif XY dont la diamine (X) est en C6 à C10. 3057572 9 Le polyamide aliphatique A est donc un mélange d'au moins deux polyamides XY dont la diamine (X) est en C6 à Cio, les diamines étant différentes l'une de l'autre, en particulier. Avantageusement, ledit polyamide aliphatique A obtenu à partir de la polycondensation 5 d'un motif XY dont la diamine (X) est en C6 à Cio est en proportion supérieure à 50% en poids par rapport au poids total des polyamides XY. Avantageusement, ledit polyamide aliphatique A obtenu à partir de la polycondensation d'un motif XY est constitué d'un polyamide XY dont la diamine (X) est en C6 à Cio. En particulier, la diamine (X) est choisie parmi l'hexaméthylène diamine et la 10 décanediamine. Avantageusement, ledit au moins MXDZ est constitué de 0% à 49% en poids de MXD6 et 51 à 100% en poids de MXD10 et ledit polyamide aliphatique A obtenu à partir de la polycondensation d'un motif XY est constitué de 0 à 49% en poids de PA610 et de 51 à 100% en poids de PA1010. 15 Avantageusement, MXDZ est constitué de MXD10 et ledit polyamide aliphatique A obtenu à partir de la polycondensation d'un motif XY est constitué de 0 à 49% en poids de PA610 et de 51 à 100% en poids de PA1010. Avantageusement, MXDZ est constitué de MXD10 et ledit polyamide aliphatique A obtenu à partir de la polycondensation d'un motif XY est constitué de PA1010. 20 Avantageusement, ledit au moins MXDZ est constitué de 0% à 49% en poids de MXD6 et 51 à 100% en poids de MXD10 et ledit polyamide aliphatique A obtenu à partir de la polycondensation d'un motif XY est constitué de 0 à 49% en poids de PA1010 et de 51 à 100% en poids de PA610. Avantageusement, MXDZ est constitué de MXD10 et ledit polyamide aliphatique A 25 obtenu à partir de la polycondensation d'un motif XY est constitué de 0 à 49% en poids de PA1010 et de 51 à 100% en poids de PA610. Avantageusement, MXDZ est constitué de MXD10 et ledit polyamide aliphatique A obtenu à partir de la polycondensation d'un motif XY est constitué de PA610. 30 Avantageusement, ledit polyamide aliphatique A est obtenu à partir de la polycondensation d'un lactame ou d'un aminoacide, en particulier du lauryllactame ou de l'acide 11-aminoundécanoïque. Avantageusement, MXDZ est constitué de MXD10 et ledit polyamide aliphatique A est obtenu à partir de la polycondensation de lauryllactame. 3057572 10 Avantageusement, MXDZ est constitué de MXD10 et ledit polyamide aliphatique A est obtenu à partir de la polycondensation de l'acide 11-aminoundécanoïque. Dans un mode de réalisation avantageux, ledit au moins un additif de ladite composition constituée par l'utilisation dudit au moins un polyamide MXDZ avec ledit 5 mélange est choisi parmi les charges, les colorants, les stabilisants, les plastifiants, les agents tensioactifs, les agents nucléants, les pigments, les azurants, les antioxydants, les lubrifiants, les ignifugeants, les cires naturelles et leurs mélanges. Dans un mode de réalisation avantageux, ledit au moins un additif de ladite composition constituée par l'utilisation dudit au moins un polyamide MXDZ avec ledit 10 mélange est choisi parmi les charges, les colorants, les stabilisants, les plastifiants, les agents tensioactifs, les agents nucléants, les pigments, les azurants, les antioxydants, les lubrifiants, les cires naturelles et leurs mélanges. Dans un mode de réalisation avantageux, ladite composition constituée par l'utilisation 15 dudit au moins un polyamide MXDZ avec ledit mélange comprend : - de 5 à 30% en poids, en particulier de 5 à 20% en poids, d'un polyamide MXD10, obtenu à partir de la polycondensation de la meta-xylylène diamine (MXD) ou un mélange de méta-xylylène diamine et de para-xylylène diamine, avec l'acide sébacique, 20 - de 20 à 60% en poids, en particulier de 25 à 50% de PA1010 obtenu à partir de la polycondensation de la décanediamine et de l'acide sébacique, - de 30 à 75% en poids, en particulier de 40 à 65% en poids de fibres de verre à section circulaire, - de 0 à 10% en poids d'au moins un modifiant choc, 25 - de 0 à 2% en poids d'au moins un additif. Dans un mode de réalisation avantageux, ladite composition constituée par l'utilisation dudit au moins un polyamide MXDZ avec ledit mélange comprend : - de 5 à 30% en poids, en particulier de 5 à 20% en poids, d'un polyamide MXD10, obtenu à partir de la polycondensation de la meta-xylylène diamine (MXD) ou 30 un mélange de métaxylylène diamine et de para-xylylène diamine, avec l'acide sébacique, - de 20 à 60% en poids, en particulier de 25 à 50% de PA610 obtenu à partir de la polycondensation de l' hexaméthylène diamine et de l'acide sébacique, - de 30 à 75% en poids, en particulier de 40 à 65% en poids de fibres de verre 35 à section circulaire, 3057572 11 - de 0 à 10% en poids d'au moins un modifiant choc, - de 0 à 2% en poids d'au moins un additif. Avantageusement, le MXDZ des compositions 1 à 8 ci-dessus définie est le MXD10 et le polyamide aliphatique A est le PA1010. 5 Avantageusement, le MXDZ des compositions 1 à 8 ci-dessus définie est le MXD10 et le polyamide aliphatique A est le PA610. Avantageusement, le MXDZ des compositions 1 à 8 ci-dessus définie est le MXD10 et le polyamide aliphatique A est le PA1012. Avantageusement, le MXDZ des compositions 1 à 8 ci-dessus définie est le MXD10 et 10 le polyamide aliphatique A est le PA12. Avantageusement, le MXDZ des compositions 1 à 8 ci-dessus définie est le MXD10 et le polyamide aliphatique A est le PA11. Selon, un autre aspect, la présente invention concerne une composition pour une mise 15 en oeuvre, en particulier par injection ou moulage par compression, comprenant : - de 5 à 30% en poids, en particulier de 5 à 20% en poids, d'au moins un polyamide MXDZ, obtenu à partir de la polycondensation de la meta-xylylène diamine (MXD) ou un mélange de méta-xylylène diamine et de para-xylylène diamine, avec un diacide (Z) en C6 à 018, en particulier en C6 à 012, 20 - de 20 à 60% en poids, en particulier de 25 à 50% en poids d'au moins un polyamide aliphatique A obtenu à partir de la polycondensation d'un motif choisi parmi un lactame en 06 à 012, un aminoacide en 06 à 012 et un motif XY obtenu à partir de la polycondensation d'une diamine aliphatique (X) en C4 à 018, en particulier en 04 à 012 et un acide dicarboxylique aliphatique (Y) en C6 à 018, en particulier en C6 à 012, 25 - de 30 à 75% en poids, en particulier de 40 à 65% en poids de fibres de verre à section circulaire, - de 0 à 10% en poids d'au moins un modifiant choc, - de 0 à 2% en poids d'au moins un additif. La somme des proportions de chaque constituant de la composition étant égale à 30 100%. Toutes les caractéristiques techniques et mode de réalisation ci-dessus détaillés pour l'utilisation d'au moins un MXDZ dans un mélange comprenant au moins un polyamide aliphatique A pour constituer une composition sont valables pour la composition en tant 35 que telle. 3057572 12 Avantageusement, ledit au moins un polyamide MXDZ de ladite composition ci-dessus définie comprend du MXD10. Avantageusement, ledit polyamide MXDZ de ladite composition ci-dessus définie est constitué de MXD10. 5 Avantageusement, ledit diacide carboxylique (Y) dudit polyamide aliphatique A obtenu à partir de la polycondensation d'un motif XY correspond à l'acide sébacique. Avantageusement, ladite diamine (X) dudit polyamide aliphatique A obtenu à partir de la polycondensation d'un motif XY correspond à une diamine en C6 à Cio, en particulier (X) est choisi parmi l'hexaméthylène diamine et la décanediamine. 10 Avantageusement, ledit polyamide aliphatique A obtenu à partir de la polycondensation d'un motif choisi parmi un lactame en C6 à 012 est le lauryllactame. Avantageusement, ledit polyamide aliphatique A obtenu à partir de la polycondensation d'un motif choisi parmi un aminoacide en C6 à 012 est l'aminoundécanoïque acide. Avantageusement, ledit additif de ladite composition ci-dessus définie est choisi parmi 15 les charges, les colorants, les stabilisants, les plastifiants, les agents tensioactifs, les agents nucléants, les pigments, les azurants, les antioxydants, les lubrifiants, les ignifugeants, les cires naturelles et leurs mélanges. Avantageusement, ledit additif de ladite composition ci-dessus définie est choisi parmi les charges, les colorants, les stabilisants, les plastifiants, les agents tensioactifs, les 20 agents nucléants, les pigments, les azurants, les antioxydants, les lubrifiants, les cires naturelles et leurs mélanges. Selon un autre aspect, la présente invention concerne l'utilisation d'une composition ci-dessus définie pour constituer une structure monocouche ou au moins une couche 25 d'une structure multicouche. Avantageusement, ladite structure se présente sous la forme d'une pièce injectée. Selon un autre aspect, la présente invention concerne un objet obtenu à partir d'une composition ci-dessus définie. Selon un autre aspect, la présente invention concerne un procédé de mise en forme 30 d'un objet tel que ci-dessus défini, caractérisé en ce qu'il comprend une étape de moulage par compression. Selon un autre aspect, la présente invention concerne l'utilisation d'un objet, tel que ci-dessus défini, dans le domaine électrique et/ou de l'électronique. 35 3057572 13 DESCRIPTION DES FIGURES La figure 1 (A et B) présente le gauchissement obtenu avec 2 plaques injectées (100 x 100 x 1 mm3) par : A composition 11 ou 12 de l'invention, 5 B composition Cl ou C4, et mesuré tel que décrit dans l'exemple 1. A : plaque injectée 11 ou 12 dont le gauchissement est limité et inférieur à 1 mm, B : plaque injectée Cl ou C4 dont le gauchissement est très important et supérieur à 5 MM. 10 EXEMPLES Exemple 1 : Evaluation du gauchissement de compositions de polyamides à base de PA610 ou PA1010, MXD10 et de fibres de verre à section circulaire ou à 15 section plate. Synthèse Le PA610, PA1010 et le MXD10 ont été préparés séparément et respectivement par polycondensation d'hexaméthylène diamine et d'acide sébacique, de décanediamine et d'acide sébacique et de meta-xylylène diamine et d'acide sébacique selon les 20 techniques bien connues de l'homme du métier. Compoundage Les compositions ont été préparées par mélange à l'état fondu des granules de polymères. Ce mélange a été effectué par compoundage sur extrudeuse bi-vis corotative type MC26 avec un profil de T plat à 270°C. La vitesse de vis est de 25Orpm. 25 L'introduction des fibres de verre à section circulaire ou à section plate est effectuée en gavage latéral. Injection Des plaques de 100*100*1 mm3 ont été préparées par injection des différentes compositions : 30 - Température d'injection (alimentation/buse) : 250/270°C et 270/300°C - Température du moule : 65°C et 90°C et 100°C - Temps de maintien : 10 secondes - Temps de refroidissement : 20 et 30 secondes et le gauchissement a été évalué selon la méthode décrite ci-dessous : 35 3057572 14 Les plaques injectées sont posées sur une table. L'opérateur appuie sur 3 angles de la plaque pour faire remonter le quatrième. On mesure alors l'écart entre la surface de la table et l'échantillon, voir la flèche de la figure 1. Sur l'échantillon de gauche sur la figure 1 (A), le gauchissement est limité, c'est-à-dire inférieur à 1 mm. 5 Les résultats sont présentés sur le tableau 1 suivant : Composition MXDZ PAXY Fibres verre à Fibres verre à Gauchissement (% en (% en section section plate poids) poids) circulaire (% (% en poids) en poids) Nittobo Nittobo CSG3PA820S CSX3J451S0 PA610 Cl - 50% - Très important 50% >5mm* PA610 C2 - - 50% 5mm* PA1010 C5 - - 55% REVENDICATIONS1. Utilisation d'au moins un polyamide MXDZ, obtenu à partir de la polycondensation de la meta-xylylène diamine (MXD), avec un acide dicarboxylique aliphatique (Z) en C6 à 018, en particulier en C6 à 012, dans un mélange comprenant au moins un polyamide aliphatique A obtenu à partir de la polycondensation d'un motif choisi parmi : - un lactame en C6 à 012, - un aminoacide en C6 à 012, et - un motif XY obtenu à partir de la polycondensation d'une diamine aliphatique (X) en C4 à 018, en particulier en C4 à 012 et un acide dicarboxylique aliphatique (Y) en C6 à 018, en particulier en C6 à 012, des fibres de verre à section circulaire et optionnellement au moins un modifiant choc et/ou au moins un additif, ledit au moins un polyamide MXDZ et ledit mélange constituant une composition, et le rapport en poids MXDZ/A étant compris de 0,11 à 0,83, en particulier de 0,11 à 0,66, pour limiter le gauchissement de ladite composition lors de sa mise en oeuvre, en particulier par injection ou moulage par compression. 2. Utilisation selon la revendication 1, caractérisée en ce que la proportion dudit au moins un polyamide MXDZ est comprise de 5 à 30% en poids, en particulier de 5 à 20% par rapport à la somme des constituants de ladite composition. 3. Utilisation selon la revendication 1 ou 2, caractérisée en ce que ladite composition comprend : - de 5 à 30% en poids, en particulier de 5 à 20% en poids, dudit au moins un MXDZ, - de 20 à 60% en poids, en particulier de 25 à 50% dudit au moins un polyamide aliphatique A, - de 30 à 75% en poids, en particulier de 40 à 65% en poids de fibres de verre à section circulaire, - de 0 à 10% en poids d'au moins un modifiant choc, - de 0 à 2% en poids d'au moins un additif. La somme des proportions de chaque constituant de la composition étant égale à 35 100%. 3057572 17 4. Utilisation selon l'une des revendications 1 à 3, caractérisée en ce que ledit au moins un MXDZ comprend du MXD10. 5 5. Utilisation selon l'une des revendications 1 à 4, caractérisée en ce que ledit MXDZ est constitué de MXD10. 6. Utilisation selon l'une des revendications 1 à 5, caractérisée en ce que le polyamide aliphatique A est obtenu à partir de la polycondensation d'un motif XY, et 10 (Y) correspond à l'acide sébacique. 7. Utilisation selon l'une des revendications 1 à 6, caractérisée en ce que le polyamide aliphatique A est obtenu à partir de la polycondensation d'un motif XY, et (X) correspond à une diamine en C6 à Cio. 15 8. Utilisation selon l'une des revendications 1 à 7, caractérisée en ce que le polyamide aliphatique A est obtenu à partir de la polycondensation d'un motif XY, et (X) est choisi parmi l'hexaméthylène diamine et la décanediamine. 20 9. Utilisation selon l'une des revendications 1 à 5, caractérisé en ce que le polyamide aliphatique A est obtenu à partir de la polycondensation d'un lactame ou d'un aminoacide, en particulier du lauryllactame ou de l'acide aminoundécanoïque. 10. Utilisation selon l'une des revendications 1 à 9, caractérisée en ce que ledit au 25 moins un additif est choisi parmi les charges, les colorants, les stabilisants, les plastifiants, les agents tensioactifs, les agents nucléants, les pigments, les azurants, les antioxydants, les lubrifiants, les ignifugeants, les cires naturelles et leurs mélanges. 11. Composition pour une mise en oeuvre, en particulier par injection ou moulage 30 par compression, comprenant : - de 5 à 30% en poids, en particulier de 5 à 20% en poids, d'au moins un polyamide MXDZ, obtenu à partir de la polycondensation de la meta-xylylène diamine (MXD) avec un diacide (Z) en C6 à 018, en particulier en C6 à 012, - de 20 à 60% en poids, en particulier de 25 à 50% en poids d'au moins un polyamide aliphatique A obtenu à partir de la polycondensation d'un motif choisi parmi 3057572 18 un lactame en C6 à 012, un aminoacide en C6 à C12 et un motif XY obtenu à partir de la polycondensation d'une diamine aliphatique (X) en C4 à C18, en particulier en C4 à C12 et un acide dicarboxylique aliphatique (Y) en C6 à C18, en particulier en C6 à C12, - de 30 à 75% en poids, en particulier de 40 à 65% en poids de fibres de verre 5 à section circulaire, - de 0 à 10% en poids d'au moins un modifiant choc, - de 0 à 2% en poids d'au moins un additif. La somme des proportions de chaque constituant de la composition étant égale à 100%. 10 12. Composition selon la revendication 11, caractérisée en ce que le au moins un polyamide MXDZ comprend du MXD10. 13. Composition selon la revendication 11 ou 12, caractérisée en ce que le au 15 moins un polyamide MXDZ est constitué de MXD10. 14. Composition selon l'une des revendications 11 à 13, caractérisée en ce que le polyamide aliphatique A est obtenu à partir de la polycondensation d'un motif XY, et Y correspond à l'acide sébacique. 20 15. Composition selon l'une des revendications 11 à 14, caractérisé en ce que le polyamide aliphatique A est obtenu à partir de la polycondensation d'un motif XY, et X correspond à une diamine en C6 à C10. 25 16. Composition selon l'une des revendications 11 à 15, caractérisée en ce que le polyamide aliphatique A est obtenu à partir de la polycondensation d'un motif XY, et X est choisi parmi l'hexaméthylène diamine et la décanediamine. 17. Composition selon l'une des revendications 11 à 13, caractérisé en ce que le 30 polyamide aliphatique A est obtenu à partir de la polycondensation d'un lactame ou d'un aminoacide, en particulier du lauryllactame ou de l'acide aminoundécanoïque. 18. Composition selon l'une des revendications 11 à 17, caractérisée en ce que ledit au moins un additif est choisi parmi les charges, les colorants, les stabilisants, les 3057572 19 plastifiants, les agents tensioactifs, les agents nucléants, les pigments, les azurants, les antioxydants, les lubrifiants, les ignifugeants, les cires naturelles et leurs mélanges. 19. Utilisation d'une composition selon l'une des revendications 11 à 18 pour 5 constituer une structure monocouche ou au moins une couche d'une structure multicouche. 20. Utilisation selon la revendication 19, caractérisée en ce que la structure se présente sous la forme d'une pièce injectée. 21. Objet obtenu à partir d'une composition selon l'une des revendications 11 à 18. 22. Procédé de mise en forme d'un objet selon la revendication 21, caractérisé en ce qu'il comprend une étape de moulage par compression. 23. Utilisation d'un objet selon la revendication 21, dans le domaine électrique et/ou de l'électronique. 10 15